(57)【特許請求の範囲】
【請求項１】
インクを布帛に印捺する前に、該布帛に少なくとも、水、多価金属イオンおよび高分子微粒子を含む前処理剤によって前処理を行なう、インクジェット方式で布帛に印捺するインクジェット捺染において、該高分子微粒子がアクリル系ポリマーであり、該高分子微粒子のガラス転移温度が−１０℃以下であり、該高分子微粒子の酸価が５０ｍｇＫＯＨ／ｇ以下であり、且つ該高分子微粒子の光散乱法による粒子径が５０ｎｍ以上５μｍ以下であることを特徴とするインクジェット捺染用前処理剤。
【請求項２】
前記布帛が、綿、麻、レーヨン繊維、アセテート繊維、絹、ナイロン繊維、ポリエステル繊維から選ばれた１種類の繊維からなる布帛、または２種以上繊維の混紡からなる布帛であることを特徴とする請求項１に記載のインクジェット捺染用前処理剤。
【請求項３】
インクを布帛に印捺する前に、該布帛に少なくとも、水、多価金属イオンおよび高分子微粒子を含む前処理剤によって前処理を行なう、インクジェット方式で布帛に印捺するインクジェット捺染において、該高分子微粒子がアクリル系ポリマーであり、該高分子微粒子のガラス転移温度が−１０℃以下であり、該高分子微粒子の酸価が５０ｍｇＫＯＨ／ｇ以下であり、且つ該高分子微粒子の光散乱法による粒子径が５０ｎｍ以上５μｍ以下であることを特徴とするインクジェット捺染方法。
【請求項４】
前記布帛が、綿、麻、レーヨン繊維、アセテート繊維、絹、ナイロン繊維、ポリエステル繊維から選ばれた１種類の繊維からなる布帛、または２種以上繊維の混紡からなる布帛であることを特徴とする請求項３に記載のインクジェット捺染方法。
【請求項５】
前記前処理剤をインクジェット法により塗布し、該前処理剤の粒子径が１μｍ以下であることを特徴とする請求項３または４に記載のインクジェット捺染方法。
【請求項６】
請求項１または２に記載のインクジェット捺染用前処理剤およびインクジェット捺染用インク組成物を用いることを特徴とする請求項３〜５のいずれか一項に記載のインクジェット捺染方法。
【請求項７】
前記インク組成物に用いる色材である顔料が自己分散型またはアクリル系樹脂により分散されていることを特徴とする請求項６に記載のインクジェット捺染方法。
【請求項８】
該高分子微粒子のゲルパーミエーションクロマトグラフィーによるスチレン換算質量平均分子量が１０万〜３０万である、請求項１又は２に記載のインクジェット捺染用前処理剤。
【請求項９】
該高分子微粒子のゲルパーミエーションクロマトグラフィーによるスチレン換算質量平均分子量が１０万〜３０万である、請求項３〜７のいずれか一項に記載のインクジェット捺染方法。
【発明の詳細な説明】
【技術分野】
【０００１】
本発明は、発色性が高く、且つにじみが少ない印捺物が得られるインクジェット捺染用前処理剤、およびこれを用いたインクジェット捺染方法に関する。
【背景技術】
【０００２】
インクジェット方式により布帛に印捺する方法は、スクリーン捺染などの従来の印刷方法に比べて少量多品種生産に適していること、廃液処理の負荷が軽減されること、あるいは短納期化が可能なことなどの点において優位性を有する。
インクジェット方式で印捺する場合、インク粘度が吐出性の問題により通常は１０ｍＰａ・ｓ以下程度と低いこと、あるいは布帛がインクを速やかに吸収して定着する機能が不十分であることから、印字後の滲みを防止する観点から布帛にはあらかじめ専用の前処理を施すのが一般的である。例えば、布帛に染着させる染料に対して実質的に非染着性である水溶性高分子、水溶性塩類または水不溶性無機微粒子を、前処理剤として布帛に特定量付着させることで、シャープで鮮明な印捺画像が得られるとされているインクジェット染色用布帛が開示されている（例えば、特許文献１参照。）。
また、セルロース系繊維構造物を、高温型反応染料インクを用いたインクジェットによる捺染法で、予めセルロース系繊維構造物をアルカリ性物質、尿素及び非イオン性又はアニオン性を有する水溶性高分子物質によって前処理することにより、濃色を鮮明に且つにじみなく染色することができるとされているインクジェット捺染方法が開示されている（例えば、特許文献２参照。）。
【０００３】
上記開示されているいずれの方法も、その目的は画像のにじみ防止と高濃度で鮮明な染色物を得ることであるが、従来のスクリーン捺染法で得られる染色物に匹敵する色濃度や鮮明感を達成するには至っていない。更に、これらの前処理は、通常、布帛にディッピングやコーティングなどの手段で前処理剤を付与するが、近年の印刷速度向上に伴い、にじみがより一層増大する傾向にあるため、にじみ防止を目的とした前処理処方の更なる改良が求められている。
一方、布帛への印捺におけるにじみ防止を目的として、様々な方法、技術の開示がなされている。例えば、インク中の成分と、布帛上での前処理による別の成分との間の相互作用を利用し、にじみを防止する方法も開示されている（例えば、特許文献３、４参照。）。これらの方法は、布帛に特別の前処理が必要という工程の増加を伴うが、インクに新たな成分（例えば、ゲル化糊剤）などの添加が必要となり、インクの保存安定性を損なう点で課題がある。
また、インクの他に別の液体を用意し、両者間の相互作用を利用する技術が開示されている（例えば、特許文献５参照。）。この方法では、布帛の前処理を必要とはしないが、十分なにじみ防止効果が得られないこと、及びインクの保存安定性を損なうという点で実用的ではない。
従って、発色性が高く、にじみが少ない印捺物が得られるインクジェット捺染方法の開発が求められている。
【先行技術文献】
【特許文献】
【０００４】
【特許文献１】特公昭６３−３１５９４号公報
【特許文献２】特公平４−３５３５１号公報
【特許文献３】特開昭６０−８１３７９号公報
【特許文献４】特開２００３−５５８８６号公報
【特許文献５】特開２００２−１９２６３号公報
【発明の概要】
【発明が解決しようとする課題】
【０００５】
本発明は、上記課題に鑑み、鋭意検討した結果なされたものであり、その目的は、発色性が高く、且つインクにじみが少ない印捺物が得られるインクジェット捺染用前処理剤、インクジェット捺染用インク組成物、および、これを用いたインクジェット捺染方法、印捺物を提供することにある。
【課題を解決するための手段】
【０００６】
本発明は、上述の課題の少なくとも一部を解決するためになされたものであり、以下の適用例として実現することが可能である。
【０００７】
［適用例１］インクを布帛に印捺する前に、該布帛に少なくとも、水、多価金属イオンおよび高分子微粒子を含む前処理剤によって前処理を行なう、インクジェット方式で布帛に印捺するインクジェット捺染において、該高分子微粒子がアクリル系ポリマーであり、該高分子微粒子のガラス転移温度が−１０℃以下であり、該高分子微粒子の酸価が５０ｍｇＫＯＨ／ｇ以下であり、且つ該高分子微粒子の光散乱法による粒子径が５０ｎｍ以上５μｍ以下であることを特徴とするインクジェット捺染用前処理剤。
【０００８】
［適用例２］前記布帛が、綿、麻、レーヨン繊維、アセテート繊維、絹、ナイロン繊維、ポリエステル繊維から選ばれた１種類の繊維からなる布帛、または２種以上繊維の混紡からなる布帛であることを特徴とする適用例１に記載のインクジェット捺染用前処理剤。
【０００９】
［適用例３］インクを布帛に印捺する前に、該布帛に少なくとも、水、多価金属イオンおよび高分子微粒子を含む前処理剤によって前処理を行なう、インクジェット方式で布帛に印捺するインクジェット捺染において、該高分子微粒子がアクリル系ポリマーであり、該高分子微粒子のガラス転移温度が−１０℃以下であり、該高分子微粒子の酸価が５０ｍｇＫＯＨ／ｇ以下であり、且つ該高分子微粒子の光散乱法による粒子径が５０ｎｍ以上５μｍ以下であることを特徴とするインクジェット捺染方法。
【００１０】
［適用例４］前記布帛が、綿、麻、レーヨン繊維、アセテート繊維、絹、ナイロン繊維、ポリエステル繊維から選ばれた１種類の繊維からなる布帛、または２種以上繊維の混紡からなる布帛であることを特徴とする適用例３に記載のインクジェット捺染方法。
【００１１】
［適用例５］前記前処理剤をインクジェット法により塗布し、該前処理剤の粒子径が１μｍ以下であることを特徴とする適用例３または４に記載のインクジェット捺染方法。
【００１２】
［適用例６］上記適用例１または２に記載のインクジェット捺染用前処理剤およびインクジェット捺染用インク組成物を用いることを特徴とする上記適用例３〜５のいずれか一項に記載のインクジェット捺染方法。
【００１３】
［適用例７］
適用例６のインク組成物に用いる色材である顔料が自己分散型またはアクリル系樹脂により分散されていることを特徴とするインクジェット捺染方法。
【発明の効果】
【００１４】
本発明によれば、発色性が高く、且つインクにじみが少ない印捺物が得られるインクジェット捺染用前処理剤、インクジェット捺染用インク組成物、およびこれを用いたインクジェット捺染方法および印捺物を提供することができる。
【発明を実施するための形態】
【００１５】
本発明者は、上記課題に鑑み鋭意検討を行った結果、インクを該布帛に印捺する前に、該布帛に少なくとも、水、多価金属イオンおよび高分子微粒子を含む前処理剤によって前処理を行なうインクジェット方式で布帛に印捺するインクジェット捺染において、該高分子微粒子がアクリル系ポリマーであり、該高分子微粒子のガラス転移温度が−１０℃以下であり、該高分子微粒子の酸価が５０ｍｇＫＯＨ／ｇ以下であり、且つ該高分子微粒子の光散乱法による粒子径が５０ｎｍ以上５μｍ以下であることによって、発色性が高く、且つインクにじみが少ない印捺物が得られることを見出した。
さらに、綿、麻、レーヨン繊維、アセテート繊維、絹、ナイロン繊維、ポリエステル繊維から選ばれた１種類の繊維からなる布帛、または２種以上繊維の混紡からなる布帛に、本実施形態で規定する構成からなる前処理剤を用いることにより、上記効果がより発現できることを見出した。
【００１６】
以下、本発明にかかる実施形態について詳細に説明する。
本実施形態において、インクジェット捺染用前処理剤を用いて、インクジェット捺染方法により形成された印捺物は、インクジェット捺染用前処理剤（以下、単に前処理剤ともいう）を用いて布帛に前処理を施した後、印捺することが可能な繊維が含有されている布帛上に、色材を含むインクを用いてインクジェット方式でインクを塗布した後、少なくとも熱処理を施すことによって布帛への捺染が完了して得られる。
【００１７】
まず、インクジェット捺染用前処理剤について説明する。
（インクジェット捺染用前処理剤）
前処理剤は、インクを該布帛に印捺する前に、該布帛に少なくとも、水、多価金属イオンおよび高分子微粒子を含む前処理剤によって前処理を行なう、インクジェット方式で布帛に印捺するインクジェット捺染において、該高分子微粒子がアクリル系ポリマーであり、該高分子微粒子のガラス転移温度が−１０℃以下であり、該高分子微粒子の酸価が５０ｍｇＫＯＨ／ｇ以下であり、且つ該高分子微粒子の光散乱法による粒子径が５０ｎｍ以上５μｍ以下であることを特徴とする。
【００１８】
高分子微粒子のガラス転位温度は、−１０℃以下が好ましい。−１０℃を超えると、布帛への定着性が低くなる。好ましくは−１５℃以下であり、より好ましくは−２０℃以下である。また、前処理剤に含有される高分子微粒子の酸価は５０ｍｇＫＯＨ／ｇ以下が好ましい。５０ｍｇＫＯＨ／ｇを超えると、同時に添加されている多価金属イオンの影響により前処理剤の安定性が悪くなる。さらに、前処理剤に含有される高分子微粒子の５０ｎｍ以上５μｍ以下であることが好ましい。５０ｎｍ以下では高分子粒子が共存する多価金属イオンの影響により前処理剤の安定性が悪くなり、５μｍを超えると布帛へのインクの乗りが悪くなり、定着性が劣化する。
【００１９】
前処理剤に含有される高分子微粒子のゲルパーミエーションクロマトグラフィー（ＧＰＣ）によるスチレン換算質量平均分子量が１０万以上１００万以下であることが好ましい。この範囲内にあることにより、印捺物の顔料の定着性が向上する。より好ましくは１０万〜３０万である。さらに好ましくは１３万〜２０万である。１０万未満では印捺物の洗濯堅牢性が低下する。
【００２０】
前処理剤に含有される高分子微粒子のアクリル系ポリマーとして用いることのできるアルキル（メタ）アクリレートおよび／または環状アルキル（メタ）アクリレートとしては、炭素数が１〜２４のアルキル（メタ）アクリレートおよび／または炭素数が３〜２４の環状アルキル（メタ）アクリレートが好ましい。その例としては、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ｔ−ブチルシクロヘキシル（メタ）アクリレート、ラウリル（メタ）アクリレート、イソボロニル（メタ）アクリレート、セチル（メタ）アクリレート、ステアリル（メタ）アクリレート、イソステアリル（メタ）アクリレート、テトラメチルピペリジル（メタ）アクリレート、ジシクロペンタニル（メタ）アクリレート、ジシクロペンテニル（メタ）アクリレート、ジシクロペンテニルオキシ（メタ）アクリレートおよびベヘニル（メタ）アクリレートなどが挙げられる。
【００２１】
また、上記アルキル（メタ）アクリレートおよび／または環状アルキル（メタ）アクリレートは、高分子微粒子全体に対して７０質量％（以下特に断りがない限り単に「％」と示す。）以上含有されてなることが好ましい。印捺物の乾摩擦および湿摩擦双方における摩擦堅牢性並びにドライクリーニング性がより向上する。
【００２２】
さらに、アクリル系ポリマーに用いることができる酸としては、スルホン酸、スルファミン酸、ケイ酸、メタケイ酸、リン酸、メタリン酸、ホウ酸、チオ硫酸等を有する有機化合物が好ましく、カルボキシル基を有する酸は多価金属イオンで凝集してしまうので好ましくない。
【００２３】
高分子微粒子の平均粒径は光散乱法で測定する。光散乱法による高分子微粒子の粒径は５０ｎｍ以上５００ｎｍ以下が好ましく、６０ｎｍ以上３００ｎｍ以下がより好ましい。５０ｎｍ未満では印捺物の定着性が低下し、５００ｎｍを超えると分散安定が不安定になる。また、顔料定着液をインクジェット印刷する場合は、インクジェットヘッドからの吐出が不安定になりやすい。
【００２４】
前処理剤に用いることのできる多価金属イオンは、例えば、マグネシウム、カルシウム、ストロンチウム、バリウム、ジルコニウム、アルミニウム等の二価以上の金属カチオンと、フッ化物イオン（Ｆ-）、塩化物イオン（Ｃｌ-）、臭化物イオン（Ｂｒ-）、硫酸イオン（ＳＯ42-）、硝酸イオン（ＮＯ3-）、酢酸イオン（ＣＨ3ＣＯＯ-）等のアニオンから形成される水溶性の金属塩を挙げることができる。
【００２５】
これら多価金属イオンは、インク中の顔料の表面、分散ポリマーあるいはインクに含有される高分子微粒子のカルボキシル基に作用し、インクを凝集させる効果を有し、それによって、インクの布帛への浸透が抑えられ、インクが布帛表面に残るようになり発色性を向上させる効果を有している。従って、インク中の顔料の表面、分散ポリマーあるいはインクに含有される高分子微粒子のいずれかにはカルボキシル基を有するものを用いる必要がある。
【００２６】
前処理剤には水溶性有機溶媒を含有させることができる。例として、多価アルコール類（例えば、エチレングリコール、グリセリン、２−エチル−２−（ヒドロキシメチル）−１，３−プロパンジオール、テトラエチレングリコール、トリエチレングリコール、トリプロピレングリコール、１，２，４−ブタントリオール、ジエチレングリコール、プロピレングリコール、ジプロピレングリコール、ブチレングリコール、１，６−ヘキサンジオール、１，２−ヘキサンジオール、１，５−ペンタンジオール、１，２−ペンタンジオール、２，２−ジメチル−１，３−プロパンジオール、２−メチル−２，４−ペンタンジオール、３−メチル−１，５−ペンタンジオール、３−メチル−１，３−ブタンジオール、２−メチル−１，３−プロパンジオール等）、アミン類（例えば、エタノールアミン、２−（ジメチルアミノ）エタノール等）、一価アルコール類（例えばメタノール、エタノール、ブタノール等）、多価アルコールのアルキルエーテル類（例えば、ジエチレングリコールモノメチルエーテル、ジエチレングリコールモノブチルエーテル、トリエチレングリコールモノメチルエーテル、トリエチレングリコールモノブチルエーテル、エチレングリコールモノメチルエーテル、エチレングリコールモノブチルエーテル、プロピレングリコールモノメチルエーテル、プロピレングリコールモノブチルエーテル、ジプロピレングリコールモノメチルエーテル等）、２，２′−チオジエタノール、アミド類（例えばＮ，Ｎ−ジメチルホルムアミド等）、複素環類（２−ピロリドン、Ｎ−メチル−２−ピロリドン等）あるいはアセトニトリル等が挙げられる。
【００２７】
インクジェット捺染方法においては、前処理剤を布帛に塗布する方法としては、従来公知の塗布方法、例えば、スプレー法、コーティング法、パッディング法などで塗布することができる。あるいはまた、インクジェットヘッドを用いて前処理剤を布帛に塗布する方法も用いることができる。インクジェットヘッドを用いて前処理剤を布帛に塗布する場合は、高分子微粒子の光散乱法による粒子径が５０ｎｍ以上１μｍ以下であることが好ましい。１μｍを超えるとインクジェットヘッドからの吐出安定性が悪くなる傾向がある。より好ましくは５００ｎｍ以下である。
【００２８】
（インクジェット捺染方法）
次にインクジェット捺染方法について説明する。
インクジェット捺染方法は、インクを該布帛に印捺する前に、該布帛に少なくとも、水、多価金属イオンおよび高分子微粒子を含む前処理剤によって前処理を行なう、インクジェット方式で布帛に印捺するインクジェット捺染において、該高分子微粒子がアクリル系ポリマーであり、該高分子微粒子のガラス転移温度が−１０℃以下であり、該高分子微粒子の酸価が５０ｍｇＫＯＨ／ｇ以下であり、且つ該高分子微粒子の光散乱法による粒子径が５０ｎｍ以上５μｍ以下であることを特徴とする。
【００２９】
また、インクジェット捺染方法は、前記布帛が、綿、麻、レーヨン繊維、アセテート繊維、絹、ナイロン繊維、ポリエステル繊維から選ばれた１種類の繊維からなる布帛、または２種以上繊維の混紡からなる布帛であることを特徴とする。本実施形態において、上記布帛の中でも特に、綿、麻、レーヨン繊維およびアセテート繊維が発色性が高く、且つインクにじみが少なく、定着性も優れるという観点から好ましい。この中でも特に綿が最もよい。
【００３０】
前記綿、麻、レーヨン繊維、アセテート繊維、絹、ナイロン繊維、ポリエステル繊維から選ばれた１種類の繊維からなる布帛、または２種以上繊維の混紡からなる布帛に前記前処理剤で処理する工程、インクジェット印刷する工程と、および該印捺された印刷物を、少なくとも１１０℃以上２００℃以下で１分以上熱処理することによって完結する。インクジェット印刷する方法は、特に制限はなく公知の方法によって行なうことができる。
印捺物の製造方法において、熱処理工程での加熱温度が１１０℃未満では印捺物の定着性が向上しにくい。また、２００℃を超えると布帛や顔料やポリマー等自体が劣化してしまう。加熱温度は、好ましくは１２０℃以上１７０℃以下である。また、加熱時間は１分以上を要する。好ましくは２分以上である。
【００３１】
インクジェット捺染方法において使用する布帛を構成する素材としては、特に制限はないが、中でも、綿、麻、レーヨン繊維、アセテート繊維、絹、ナイロン繊維、ポリエステル繊維から選ばれた１種類の繊維からなる布帛、または２種以上繊維の混紡からなる布帛であることが好ましい。その中でも、少なくとも綿繊維が含有されている布帛が特に好ましい。布帛としては、上記に挙げた繊維を、織物、編物、不織布等いずれの形態にしたものでもよい。また、本実施形態で使用し得る布帛としては、混紡織布又は混紡不織布等も捺染用布帛として使用することができる。また、上記の様な布帛を構成する糸の太さとしては、１０〜１００デニールの範囲が好ましい。
【００３２】
インクジェット捺染方法の場合、均一な捺染物を得るために、印捺の前に、布帛繊維に付着した油脂、蝋、ペクチン質、色素等の不純物、布帛製造過程で用いたのり剤等の薬剤の残留分、あるいは他の汚染物質等を洗浄しておくことが望ましい。洗浄に用いられる洗浄剤としては、公知のものでよく、例えば、水酸化ナトリウム、水酸化カリウム、炭酸ナトリウム、炭酸カリウムといったアルカリ剤、アニオン性界面活性剤、ノニオン性界面活性剤、カチオン界面活性剤、両性界面活性剤といった界面活性剤、あるいは酵素等が挙げられる。
【００３３】
また、インク組成物を布帛に印刷する際は、ピエゾ素子のように、当該インク組成物が、加熱されない電歪素子を用いた方法により吐出されることが好ましい。サーマルヘッドのように当該インク組成物が加熱される場合は、顔料定着液中の高分子微粒子や、インク組成物中の顔料の分散などに用いるポリマーが変質して吐出が不安定になりやすい。印捺物の製造のように、その工程において大量のインクを長時間に亘って吐出させることが要求される場合は、当該インク組成物が加熱されるヘッドは好ましくない。
【００３４】
（インクジェット捺染用インク組成物）
次に、インクジェット捺染用前処理剤、これを用いたインクジェット捺染方法および印捺物に適したインクジェット用インク組成物について説明する。インクジェット捺染用インク組成物は、前記インクに用いる色材である顔料が自己分散型またはアクリル系樹脂により分散されていることを特徴とする。特にブラックインクの場合は、表面酸化したカーボンブラックを用いて自己分散型の顔料とすることで発色性が向上する。カラーインクの場合は、有機顔料をアクリル系樹脂で分散することによって発色性と安定性が向上する。ここで、アクリル系樹脂とはアクリレート、メタクリレート等の（メタ）アクリロイル基を有するモノマーを主体とする樹脂であって、スチレンなど他のビニルモノマーを用いてもよい。
【００３５】
（顔料分散体）
本実施形態に係る顔料分散体の平均粒径は光散乱法で測定する。顔料分散体の平均粒径が５０ｎｍ未満では印刷物や印捺物の発色性が低下する。また、１μｍを超えると定着性が低下する。ブラックおよびカラー顔料の場合は、より好ましくは７０ｎｍ〜２３０ｎｍ、さらに好ましくは８０ｎｍ〜１３０ｎｍである。白顔料の場合は１００ｎｍ〜６００ｎｍが好ましく、より好ましくは２００ｎｍ〜５００ｎｍである。１００ｎｍ未満では隠蔽性が低くなり、白色の発色性が低下する。１μｍを超えると定着性が低下し、インクジェットヘッドからの吐出安定性が低下する。
【００３６】
顔料分散体としては、分散剤なしに水に分散可能とした平均粒径が５０ｎｍ以上３００ｎｍ以下の自己分散カーボンブラックを含むことが好ましい。この自己分散カーボンブラックを用いることで、印捺物の発色性が向上する。分散剤なしに水に分散可能とする方法は、カーボンブラックの表面をオゾンや次亜塩素酸ナトリウムなどの酸化する方法などがある。かかる自己分散カーボンブラック分散体の平均粒径は、５０ｎｍ〜１５０ｎｍが好ましい。５０ｎｍ未満では発色性は得られにくい。また、１５０ｎｍを超えると定着性が低下してくる。より好ましい粒径は７０ｎｍ〜１３０ｎｍ、さらに好ましくは８０ｎｍ〜１２０ｎｍである。
【００３７】
また、顔料分散体としては、有機顔料をポリマーを用いて水に分散可能とした平均粒径が５０ｎｍ以上３００ｎｍ以下のものであり、当該ポリマーのゲルパーミエーションクロマトグラフィー（ＧＰＣ）によるスチレン換算質量平均分子量が１００００以上２０００００以下であるものを含むことが好ましい。これにより、印捺物の顔料の定着性が向上し、顔料インク自体の保存安定性も向上する。すなわち、インク組成物とするときに用いるビヒクルの特性によりポリマーが脱離して悪影響を及ぼしやすい、具体的には、印字品質を向上させるための添加剤であるアセチレングリコール系、アセチレンアルコール系、シリコン系の各界面活性剤、ジ（トリ）エチレングリコールモノブチルエーテル、ジプロピレングリコールモノブチルエーテル若しくは１，２−アルキレングリコールあるいはこれら混合物と脱離したポリマーにより、ヘッドを構成する接着剤などをアタックしやすくなる。２０００００を超えるとインクの粘度が上昇しやすくなることと、安定な分散体を得ることが難しくなる。
【００３８】
上記分散に用いるポリマーは、２重結合を有するアクリロイル基、メタクリロイル基、ビニル基あるいはアリル基を有するモノマーやオリゴマー類を用いたポリマーを用いることができる。
【００３９】
上記分散に用いるポリマーは、親水性を付与するため、また、多価金属イオンによる凝集作用により発色性を向上させるために、カルボキシル基を備えていることが好ましい。カルボキシル基は、アクリル酸、メタクリル酸、クロトン酸、プロピルアクリル酸、イソプロピルアクリル酸、イタコン酸、フマール酸等を用いることができる。これらは１種あるいは２種以上を組み合わせて用いることができるが、好ましくは、アクリル酸および／またはメタクリル酸である。
【００４０】
上記分散に用いるポリマーは、カルボキシル基含有モノマーとアクリレートおよび／またはメタクリレートとを主体とする共重合体であることが好ましい。また、アクリル酸およびメタクリル酸とアクリレートおよびメタクリレートの全モノマー質量に対する比率は８０％以上であることが、印捺物上のインクの定着性の観点から好ましい。
上記分散に用いるポリマーは、また、ベンジルアクリレートおよび／またはベンジルメタクリレートを全モノマー質量の４０％以上８０％以下含んでいることが好ましい。ベンジル基を有するアクリル系モノマー及びメタクリル系モノマーの総量が４０％未満では、布帛上での印捺物の発色性が低下し、８０％を超えると分散安定性を得られにくくなる。なお、ベンジル基含有水分散性ポリマーは、ベンジルアクリレートおよびベンジルメタクリレート以外のモノマーは、アクリル酸および／またはメタクリル酸と他のアクリレートおよび／またはメタクリレートであることが好ましい。
【００４１】
上記分散に用いるポリマーは、アクリレートとアクリル酸との全モノマー質量に対する比率が８０％以上であるモノマー組成物の共重合体であることが好ましい。８０％未満では、印捺物上のインクの定着性が低下する。アクリレートとしては、メチルアクリレート、エチルアクリレート、プロピルアクリレート、ブチルアクリレート、ヘキシルアクリレート、シクロヘキシルアクリレート、オクチルアクリレート、ラウリルアクリレート、２−エチルヘキシルアクリレート、２−エチルヘキシルカルビトールアクリレート、フェノールＥＯ変性アクリレート、Ｎ−ビニルピロリドン、イソボロニルアクリレート、ベンジルアクリレート、パラクミルフェノールＥＯ変性アクリレート、２−ヒドロキシエチル−３−フェノキシプロピルアクリレートなど市販のアクリレートを用いることができる。好ましくは、ベンジルアクリレートおよび／またはブチルアクリレートを用いる。さらに好ましくは、ベンジルアクリレートを全モノマー質量の４０％以上８０％以下含有するモノマーの共重合体である。
【００４２】
上記分散に用いるポリマーは、溶液重合や乳化重合等公知の方法により得ることができる。また、上記分散に用いるポリマーとは別に、インク中で顔料分散体を安定に分散させるために、分散安定剤として水分散性または水溶解性のポリマーや界面活性剤を添加することもできる。また、上記分散に用いるポリマーは、その構成成分として少なくとも７０％以上が（メタ）アクリレートおよび（メタ）アクリル酸の共重合によるポリマーであることが分散安定性の観点から好ましい。
【００４３】
本実施形態に係るインクに用いる顔料としては、黒色インク用として、ファーネスブラック、ランプブラック、アセチレンブラック、チャンネルブラック等のカーボンブラック（Ｃ．Ｉ．ピグメントブラック７）類が特に好ましいが、銅酸化物、鉄酸化物（Ｃ．Ｉ．ピグメントブラック１１）、酸化チタン等の金属類、アニリンブラック（Ｃ．Ｉ．ピグメントブラック１）等の有機顔料を用いることもできる。
【００４４】
また、本実施形態に係るインクに用いるカラーインク用としては、Ｃ．Ｉ．ピグメントイエロー１（ファストイエローＧ）、３、１２（ジスアゾイエローＡＡＡ）、１３、１４、１７、２４、３４、３５、３７、４２（黄色酸化鉄）、５３、５５、７４、８１、８３（ジスアゾイエローＨＲ）、９３、９４、９５、９７、９８、１００、１０１、１０４、１０８、１０９、１１０、１１７、１２０、１２８、１３８、１５３、１５５、１８０、１８５、Ｃ．Ｉ．ピグメントレッド１、２、３、５、１７、２２（ブリリアントファーストスカーレット）、２３、３１、３８、４８：２（パーマネントレッド２Ｂ（Ｂａ））、４８：２（パーマネントレッド２Ｂ（Ｃａ））、４８：３（パーマネントレッド２Ｂ（Ｓｒ））、４８：４（パーマネントレッド２Ｂ（Ｍｎ））、４９：１、５２：２、５３：１、５７：１（ブリリアントカーミン６Ｂ）、６０：１、６３：１、６３：２、６４：１、８１（ローダミン６Ｇレーキ）、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０２、２０６、２０９、２１９、Ｃ．Ｉ．ピグメントバイオレット１９、２３、Ｃ．Ｉ．ピグメントオレンジ３６、４３、６４、Ｃ．Ｉ．ピグメントブルー１、２、１５（フタロシアニンブルーＲ）、１５：１、１５：２、１５：３（フタロシアニンブルーＧ）、１５：４、１５：６（フタロシアニンブルーＥ）、１６、１７：１、５６、６０、６３、Ｃ．Ｉ．ピグメントグリーン１、４、７、８、１０、１７、１８、３６等が使用できるこのように、色剤としては種々の顔料を用いることができる。
【００４５】
また、上記顔料は、分散機を用いて分散するが、分散機としては市販の種々の分散機を用いることができる。好ましくはコンタミが少ないという観点から、非メディア分散がよい。その具体例としては、湿式ジェットミル（ジーナス社）、ナノマーザー（ナノマーザー社）、ホモジナイザー（ゴーリン社）、アルティマイザー（スギノマシン社）およびマイクロフルイダイザー（マイクロフルイディクス社）などが挙げられる。
顔料の添加量は、０．５％〜３０％が好ましく、１．０〜１５％がより好ましい。０．５％以下の添加量では、印字濃度が確保できなくなり、また３０％以上の添加量では、インクの粘度増加や粘度特性に構造粘性が生じ、インクジェットヘッドからのインクの吐出安定性が悪くなる傾向になる。
【００４６】
（インクに含有される高分子微粒子）
本実施形態に係る、インクジェット捺染用前処理剤を用いた、印捺方法による、印捺物は、高分子微粒子を含有されることが好ましい。以後この高分子微粒子を前処理剤の高分子微粒子と区別するために、「インクに含有される高分子微粒子」と表現する。このインクに含有される高分子微粒子は布帛へのインクの定着性を向上させるために用いる。また、このインクに含有される高分子微粒子のガラス転位温度は、−１０℃以下であることが好ましい。これにより印捺物の顔料の定着性が向上する。−１０℃を超えると顔料の定着性が徐々に低下してくる。好ましくは−１５℃以下であり、より好ましくは−２０℃以下である。
【００４７】
インクに含有される高分子微粒子の酸価は、３０ｍｇKOH／ｇ以上１００ｍｇＫＯＨ／ｇ以下であることが好ましい。１００ｍｇＫＯＨ／ｇを超えると、印捺物の洗濯堅牢性が低下する。３０ｍｇKOH／ｇ未満では、インクの安定性が低下し、布帛上での発色性および定着性が低下する。好ましくは４０ｍｇＫＯＨ／ｇ以上８０ｍｇＫＯＨ／ｇ以下である。
【００４８】
インクに含有される高分子微粒子は、ゲルパーミエーションクロマトグラフィー（ＧＰＣ）によるスチレン換算質量平均分子量が１０万以上１００万以下であることが好ましい。この範囲内にあることにより、印捺物の顔料の定着性が向上する。
また、インクに含有される高分子微粒子の平均粒径は光散乱法で測定する。光散乱法によるインクに含有される高分子微粒子の粒径は５０ｎｍ以上５００ｎｍ以下が好ましく、６０ｎｍ以上３００ｎｍ以下がより好ましい。５０ｎｍ未満では印捺物の定着性が低下し、５００ｎｍを超えると分散安定が不安定になる。また、顔料定着液をインクジェット印刷する場合は、インクジェットヘッドからの吐出が不安定になりやすい。
インクに含有される高分子微粒子が構成成分として含有するアルキル（メタ）アクリレートおよび／または環状アルキル（メタ）アクリレートとしては、炭素数が１〜２４のアルキル（メタ）アクリレートおよび／または炭素数が３〜２４の環状アルキル（メタ）アクリレートが好ましい。その例としては、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、ヘキシル（メタ）アクリレート、２−エチルヘキシル（メタ）アクリレート、オクチル（メタ）アクリレート、ノニル（メタ）アクリレート、デシル（メタ）アクリレート、ｔ−ブチルシクロヘキシル（メタ）アクリレート、ラウリル（メタ）アクリレート、イソボロニル（メタ）アクリレート、セチル（メタ）アクリレート、ステアリル（メタ）アクリレート、イソステアリル（メタ）アクリレート、テトラメチルピペリジル（メタ）アクリレート、ジシクロペンタニル（メタ）アクリレート、ジシクロペンテニル（メタ）アクリレート、ジシクロペンテニルオキシ（メタ）アクリレートおよびベヘニル（メタ）アクリレートなどが挙げられる。また、上記アルキル（メタ）アクリレートおよび／または環状アルキル（メタ）アクリレートは、インクに含有される高分子微粒子全体に対して７０％以上含有されてなることが好ましい。印捺物の乾摩擦および湿摩擦双方における摩擦堅牢性並びにドライクリーニング性がより向上する。
【００４９】
また、インクに含有される高分子微粒子が構成成分として含有する酸はカルボキシル基を有する酸が、前処理剤中の多価金属イオンとの反応性の観点から好ましい。カルボキシル基を有する酸としては、アクリル酸、メタクリル酸あるいはマレイン酸などの不飽和カルボン酸が挙げられる。
【００５０】
《１，２−アルキレングリコール》
本実施形態に係るインクは、１，２−アルキレングリコールを含んでなることが好ましい。１，２−アルキレングリコールを用いることで、印刷物や印捺物のにじみが低減し、印刷品質が向上する。１，２−アルキレングリコールの例としては、１，２−ヘキサンジオール、１，２−ペンタンジオール、４−メチル−１，２−ペンタンジオールのように、炭素数５または６の１，２−アルキレングリコールが好ましい。中でも、炭素数６の１，２−ヘキサンジオールおよび４−メチル−１，２−ペンタンジオールが好ましい。また、１，２−アルキレングリコールの添加量は０．３％〜３０％が好ましく、より好ましくは０．５％〜１０％である。
【００５１】
《グリコールエーテル》
本実施形態に係るインクは、グリコールエーテルを含んでなることが好ましい。これにより、印刷物や印捺物のにじみが低減する。グリコールエーテルとしては、ジエチレングリコールモノブチルエーテル、トリエチレングリコールモノブチルエーテル、プロピレングリコールモノブチルエーテルおよびジプロピレングリコールモノブチルエーテルから選択される一種または二種以上を用いることが好ましい。また、グリコールエーテルの添加量は、０．１％〜２０％が好ましく、より好ましくは０．５％〜１０％である。
【００５２】
《アセチレングリコール系界面活性剤および／またはアセチレンアルコール系界面活性剤》
本実施形態に係るインクは、アセチレングリコール系界面活性剤および／またはアセチレンアルコール系界面活性剤を含んでなることが好ましい。アセチレングリコール系界面活性剤および／またはアセチレンアルコール系界面活性剤を用いることで、さらににじみが低減し、印刷品質が向上する。また、これらの添加により、印字の乾燥性が向上し、高速印刷が可能となる。
【００５３】
アセチレングリコール系界面活性剤および／またはアセチレンアルコール系界面活性剤としては、２，４，７，９−テトラメチル−５−デシン−４，７−ジオールおよび２，４，７，９−テトラメチル−５−デシン−４，７−ジオールのアルキレンオキシド付加物、２，４−ジメチル−５−デシン−４−オールおよび２，４−ジメチル−５−デシン−４−オールのアルキレンオキシド付加物から選ばれた１種以上が好ましい。これらは、エアプロダクツ（英国）社のオルフィン（登録商標）１０４シリーズ、オルフィンＥ１０１０などのＥシリーズ、日信化学製サーフィノール（登録商標）４６５あるいはサーフィノール６１などとして入手可能である。
本実施形態においては、上記１，２−アルキレングリコールと、上記アセチレングリコール系界面活性剤および／またはアセチレンアルコール系界面活性剤と、上記グリコールエーテルとからなる群から選択される一種または二種以上を用いることでよりにじみが低減する。
【００５４】
《その他の成分》
本実施形態に係るインクは、その放置安定性の確保、インクジェットヘッドからの安定吐出のため、目詰まり改善のため、あるいはインクの劣化防止のため等の目的で保湿剤、溶解助剤、浸透制御剤、粘度調整剤、ｐＨ調整剤、溶解助剤、酸化防止剤、防腐剤、防黴剤、腐食防止剤、分散に影響を与える金属イオンを捕獲するためのキレート等種々の添加剤を適宜添加することもできる。
【００５５】
本実施形態に係るインクにおいては必要に応じて上記成分以外に、水溶性有機溶媒を用いてもよい。例えば、多価アルコール類（例えば、エチレングリコール、グリセリン、２−エチル−２−（ヒドロキシメチル）−１，３−プロパンジオール、テトラエチレングリコール、トリエチレングリコール、トリプロピレングリコール、１，２，４−ブタントリオール、ジエチレングリコール、プロピレングリコール、ジプロピレングリコール、ブチレングリコール、１，４−ブタンジオール、１，２−ブタンジオール、１，５−ペンタンジオール、１，６−ヘキサンジオール、１，８−オクタンジオール、１，２−オクタンジオール、２，２−ジメチル−１，３−プロパンジオール、２−メチル−２，４−ペンタンジオール、３−メチル−１，５−ペンタンジオール、３−メチル−１，３−ブタンジオール、２−メチル−１，３−プロパンジオール、２−ブチル−２−エチル−１，３−プロパンジオール等）、アミン類（例えば、モノエタノールアミン、ジエタノールアミン、トリエタノールアミン、２−（ジメチルアミノ）エタノール等）、一価アルコール類（例えばメタノール、エタノール、プロパノール、ブタノール等）、多価アルコールのアルキルエーテル類（例えば、ジエチレングリコールモノメチルエーテル、ジエチレングリコールモノブチルエーテル、トリエチレングリコールモノメチルエーテル、トリエチレングリコールモノブチルエーテル、エチレングリコールモノメチルエーテル、エチレングリコールモノブチルエーテル、プロピレングリコールモノメチルエーテル、プロピレングリコールモノブチルエーテル、ジプロピレングリコールモノメチルエーテル等）、２，２′−チオジエタノール、アミド類（例えばＮ，Ｎ−ジメチルホルムアミド等）、複素環類（２−ピロリドン等）、アセトニトリル等が挙げられる。水溶性有機溶媒量としては、全インク質量に対して１〜６０質量％が好ましい。
【００５６】
本実施形態に係るインクにおいては必要に応じて上記成分以外に界面活性剤を用いることができる。陽イオン性、陰イオン性、両性、ノニオン性のいずれも用いることができる。
陽イオン性界面活性剤としては、例えば、脂肪族アミン塩、脂肪族４級アンモニウム塩、ベンザルコニウム塩、塩化ベンゼトニウム、ピリジニウム塩、イミダゾリニウム塩等が挙げられる。陰イオン性界面活性剤としては、例えば、脂肪酸石鹸、Ｎ−アシル−Ｎ−メチルグリシン塩、Ｎ−アシル−Ｎ−メチル−β−アラニン塩、Ｎ−アシルグルタミン酸塩、アルキルエーテルカルボン酸塩、アシル化ペプチド、アルキルスルホン酸塩、アルキルベンゼンスルホン酸塩、アルキルナフタレンスルホン酸塩、ジアルキルスルホ琥珀酸エステル塩、アルキルスルホ酢酸塩、α−オレフィンスルホン酸塩、Ｎ−アシルメチルタウリン、硫酸化油、高級アルコール硫酸エステル塩、第２級高級アルコール硫酸エステル塩、アルキルエーテル硫酸塩、第２級高級アルコールエトキシサルフェート、ポリオキシエチレンアルキルフェニルエーテル硫酸塩、モノグリサルフェート、脂肪酸アルキロールアミド硫酸エステル塩、アルキルエーテルリン酸エステル塩、アルキルリン酸エステル塩等が挙げられる。両性界面活性剤としては、例えば、カルボキシベタイン型、スルホベタイン型、アミノカルボン酸塩、イミダゾリニウムベタイン等が挙げられる。ノニオン性界面活性剤としては、例えば、ポリオキシエチレンアルキルフェニルエーテル（例えば、花王株式会社製エマルゲン９１１）、ポリオキシエチレンステロールエーテル、ポリオキシエチレンアルキルエーテル、ポリオキシエチレン２級アルコールエーテル、ポリオキシエチレンラノリン誘導体、ポリオキシエチレンポリオキシプロピレンアルキルエーテル（例えば、三洋化成株式会社製ニューポールＰＥ−６２）、ポリオキシエチレングリセリン脂肪酸エステル、ポリオキシエチレンソルビタン脂肪酸エステル、ポリオキシエチレンソルビトール脂肪酸エステル、ポリエチレングリコール脂肪酸エステル、脂肪酸モノグリセリド、ポリグリセリン脂肪酸エステル、ソルビタン脂肪酸エステル、ポリオキシエチレンヒマシ油、硬化ヒマシ油、プロピレングリコール脂肪酸エステル、ショ糖脂肪酸エステル、脂肪酸アルカノールアミド、ポリオキシエチレン脂肪酸アミド、ポリオキシエチレンアルキルアミン、アルキルアミンオキサイド等が挙げられる。
【００５７】
これらの界面活性剤を使用する場合、単独又は２種類以上を混合して用いることができ、インク全質量に対して、０．００１〜１．０質量％の範囲で添加することにより、インクの表面張力を任意に調整することができ好ましい。
高分子微粒子あるいは顔料の平均粒径としては、光散乱法を用いた市販の粒径測定機により求めることができる。具体的粒径測定装置としては、例えば大塚化学株式会社製ＥＬＳシリーズ、日機装株式会社製マイクロトラックシリーズやナノトラックシリーズ、マルバーン社製ゼーターサイザーシリーズ、等を挙げることができる。
【００５８】
（印捺物）
本実施形態に係る印捺物は、上述した印捺物の製造方法により得られるものである。
【実施例】
【００５９】
以下、実施例を挙げて本発明を具体的に説明するが、本発明はこれら実施例のみに限定されるものではなく、本発明の趣旨を逸脱しない限り種々の変更は可能である。なお、実施例において「部」あるいは「％」の表示を用いるが、特に断りがない限り「質量部」あるいは「質量％」を表す。
【００６０】
＜実施例１＞
（前処理剤１の調製）
（１）高分子微粒子１の製造
反応容器に滴下装置、温度計、水冷式還流コンデンサー、攪拌機を備え、イオン交換水１００部を入れ、攪拌しながら窒素雰囲気７０℃で、重合開始剤の過流酸カリを０．２部を添加しておき、イオン交換水７部にラウリル硫酸ナトリウムを０．０５部、グリシドキシアクリレート４部、エチルアクリレート１５部、ブチルアクリレート１５部、テトラヒドロフルフリルアクリレート６部、ブチルメタクリレート５部およびｔ−ドデシルメルカプタン０．０２部を入れたモノマー溶液を、７０℃に滴下して反応させて１次物質を作製する。その１次物質に、過流酸アンモニウム１０％溶液２部を添加して攪拌し、さらにイオン交換水３０部、ラウリル硫酸カリ０．２部、エチルアクリレート３０部、メチルアクリレート２５部、ブチルアクリレート６部、ビニルスルホン酸６部、ｔ−ドデシルメルカプタン０．５部よりなる反応液を７０℃で攪拌しながら添加して重合反応させた後、水酸化ナトリウムで中和しｐＨ８〜８．５にして０．３μｍのフィルターでろ過した高分子微粒子水分散液を作製した。これに水を加えて濃度調整を行なって、固形分濃度４０％のエマルジョンＡ（ＥＭ−Ａ）とした。この高分子微粒子水分散液の一部を取り乾燥させた後、示差操作型熱量計（セイコー電子製ＥＸＳＴＡＲ６０００ＤＳＣ）によりガラス転位温度を測定したところ−１５℃であった。株式会社日立製作所製Ｌ７１００システムのゲルパーミエーションクロマトグラフィー（ＧＰＣ）を用いて、溶剤をＴＨＦとして測定したときのスチレン換算分子量は１５００００であった。また、滴定法による酸価は２１ｍｇＫＯＨ／ｇであった。マイクロトラック粒度分布測定装置ＵＰＡ２５０（日機装製）を用いて粒径を測定したところ１６０ｎｍであった。
【００６１】
（２）前処理剤１の作製
ＥＭ−Ａ（固形分４０％）                                          ２５．０％
塩化カルシウム                                                    １０．５％
オルフィンＥ１０１０（日信化学製アセチレングリコール系界面活性剤）  １．２％
プロキセルＸＬII（アーチ・ケミカルズ・ジャパン製）                  ０．３％
１，２−ヘキサンジオール                                            ０．５％
トリエチレングリコール                                              ０．５％
イオン交換水                                                            残量
以上の各添加剤を順次混合し、攪拌した後、５μｍフィルターでろ過して前処理剤１を調製した。
【００６２】
（インクジェット用ブラックインク１、シアンインク１、マゼンタインク１およびイエローインク１の調製）
（１）ブラックインク用顔料分散液Ｂｋ１の製造
顔料分散液１はカーボンブラック（Ｃ．Ｉ．ピグメントブラック７）である米国キャボット社製モナーク８８０を用いた。特開平８−３４９８と同様な方法でカーボンブラックの表面を酸化して水に分散可能にし、イオン交換水で調整して顔料固形分濃度１５％のブラックインク用顔料分散液Ｂｋ１とした。
【００６３】
（２）シアンインク用顔料分散液Ｃ１の製造
シアンインク用分散液１はＣ．Ｉ．ピグメントブルー１５：４（銅フタロシアニン顔料：クラリアント製）を用いた。攪拌機、温度計、還流管および滴下ロートをそなえた反応容器を窒素置換した後、ベンジルアクリレート７５部、アクリル酸２部、ｔ−ドデシルメルカプタン０．３部を入れて７０℃に加熱し、別に用意したベンジルアクリレート１５０部、アクリル酸１５部、ブチルアクリレート５部、ｔ−ドデシルメルカプタン１部、メチルエチルケトン２０部および過硫酸ナトリウム１部を滴下ロートに入れて４時間かけて反応容器に滴下しながら分散ポリマーを重合反応させた。次に、反応容器にメチルエチルケトンを添加して４０％濃度の顔料分散ポリマー溶液Ａを作製した。このポリマーの一部を取り乾燥させた後、示差操作型熱量計（セイコー電子製ＥＸＳＴＡＲ６０００ＤＳＣ）によりガラス転位温度を測定したところ４０℃であった。
また、上記顔料分散ポリマー溶液Ａを４０部とＣ．Ｉ．ピグメントブルー１５：４（銅フタロシアニン顔料：クラリアント製）３０部、０．１ｍｏｌ／Ｌの水酸化ナトリウム水溶液１００部、メチルエチルケトン３０部を混合した。その後超高圧ホモジナイザー（株式会社スギノマシン製アルティマイザーＨＪＰ−２５００５）を用いて２００ＭＰａで１５パスして分散した。その分散液を、別の容器に移してイオン交換水を３００部添加して、さらに１時間攪拌した。そして、ロータリーエバポレーターを用いてメチルエチルケトンの全量と水の一部を留去して、０．１ｍｏｌ／Ｌの水酸化ナトリウムで中和してｐＨ９に調整した。その顔料溶液を、３μｍのメンブレンフィルターでろ過しイオン交換水で調整して顔料濃度が１５％であるシアンインク用顔料分散液Ｃ１とした。
【００６４】
（３）マゼンタインク用顔料分散液Ｍ１の製造
顔料分散液Ｍ１はＣ．Ｉ．ピグメントレッド１２２（キナクリドン顔料：クラリアント製）を用いて顔料分散液１と同様に作製した。
【００６５】
（４）イエローインク用顔料分散液Ｙ１の製造
顔料分散液Ｙ１はＣ．Ｉ．ピグメントイエロー１８０（ベンズイミダゾロン顔料：クラリアント製）を用いて顔料分散液１と同様に作製した。
【００６６】
（５）ホワイトインク用顔料分散液Ｗ１の製造
顔料分散液Ｗ１はＣ．Ｉ．ピグメントホワイト６（ルチル型酸化チタン顔料ＳＴ４１０ＷＢ：チタン工業製）を用いて、分散剤としてビックケミージャパン製ＤＩＳＰＥＲＢＹＫ−２０１５を顔料の質量の１２％に調整して、顔料分散液１と同様に作製した。
【００６７】
（６）インクに含まれる高分子微粒子の作製
反応容器に滴下装置、温度計、水冷式還流コンデンサー、攪拌機を備え、イオン交換水１００部を入れ、攪拌しながら窒素雰囲気７０℃で、重合開始剤の過流酸カリを０．２部を添加しておき、イオン交換水７部にラウリル硫酸ナトリウムを０．０５部、グリシドキシアクリレート４部、エチルアクリレート１５部、ブチルアクリレート１５部、テトラヒドロフルフリルアクリレート６部、ブチルメタクリレート５部およびｔ−ドデシルメルカプタン０．０２部を入れたモノマー溶液を、７０℃に滴下して反応させて１次物質を作製する。その１次物質に、過流酸アンモニウム１０％溶液２部を添加して攪拌し、さらにイオン交換水３０部、ラウリル硫酸カリ０．２部、エチルアクリレート３０部、メチルアクリレート２５部、ブチルアクリレート６部、アクリル酸５部、ｔ−ドデシルメルカプタン０．５部よりなる反応液を７０℃で攪拌しながら添加して重合反応させた後、水酸化ナトリウムで中和しｐＨ８〜８．５にして０．３μｍのフィルターでろ過した高分子微粒子水分散液を作製した。これに水を加えて濃度調整を行なって、固形分濃度４０％のエマルジョンＡ１（ＥＭ−Ａ１）とした。この高分子微粒子水分散液の一部を取り乾燥させた後、示差操作型熱量計（セイコー電子製ＥＸＳＴＡＲ６０００ＤＳＣ）によりガラス転位温度を測定したところ−１５℃であった。株式会社日立製作所製Ｌ７１００システムのゲルパーミエーションクロマトグラフィー（ＧＰＣ）を用いて、溶剤をＴＨＦとして測定したときのスチレン換算分子量は１５００００であった。また、滴定法による酸価は２０ｍｇＫＯＨ／ｇであった。
【００６８】
（７）インクジェット記録用インクの調製
以下、インクジェット記録用インクに好適な組成の例を示す。
【００６９】
（ブラックインク１）
分散液Ｂｋ１（顔料固形分１５％）                                  ３２．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              ３．０％
グリセリン                                                        １１．０％
トリエチレングリコール                                              １．５％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
水                                                                    残量
【００７０】
（シアンインク１）
分散液Ｃ１（顔料固形分１５％）                                    ２４．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              ４．０％
グリセリン                                                        １２．０％
トリエチレングリコール                                              ２．０％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
イオン交換水                                                            残量
【００７１】
（マゼンタインク１）
分散液Ｍ１（顔料固形分１５％）                                    ３２．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              ３．５％
グリセリン                                                        １１．０％
トリエチレングリコール                                              ２．０％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
水                                                                    残量
【００７２】
（イエローインク１）
分散液Ｙ１（顔料固形分１５％）                                    ３２．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              ３．５％
グリセリン                                                        １１．０％
トリエチレングリコール                                              ２．０％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
水                                                                    残量
【００７３】
（ホワイトインク１）
分散液Ｗ１（顔料固形分１５％）                                    ５０．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              １．５％
グリセリン                                                          ８．０％
トリエチレングリコール                                              １．０％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
水                                                                    残量
【００７４】
尚、全実施例および全比較例中の残量の水にはインクの腐食防止のためトップサイド２４０（パーマケムアジア社製）を０．０５％、インクジェットヘッド部材の腐食防止のためベンゾトリアゾールを０．０２％、インク系中の金属イオンの影響を低減するためにＥＤＴＡ（エチレンジアミン四酢酸）・２Ｎａ塩を０．０４％それぞれイオン交換水に添加したものを用いた。
【００７５】
（印捺サンプル１の作製）
布帛として綿を用い、前処理剤１を用いて、ＰＸ−Ａ６５０を用いたインクジェット法により塗布した後、上記インクジェット用ブラックインク１、シアンインク１、マゼンタインク１、イエローインク１およびホワイトインク１を用いてＰＸ−Ａ６５０を用いたインクジェット法により印捺し、１６０℃５分乾燥させて、印捺物１を作製した。尚、ブラックインク１、シアンインク１、マゼンタインク１およびイエローインク１はＰＸ−Ａ６５０の各色が相当するヘッドに１列ずつ使用したが、ホワイトインク１は別のＰＸ−Ａ６５０のシアン、マゼンタおよびイエロー３列に入れて、カラーが印捺されていない部分に印捺して印捺サンプル１を作製した。
【００７６】
（１）耐擦性試験とドライクリーニング性試験
印捺サンプル１を用い、テスター産業株式会社の学振式摩擦堅牢性試験機ＡＢ−３０１Ｓを用いて荷重３００ｇで２００回擦る摩擦堅牢性を行なった。インクのはがれ具合を確認する日本工業規格（ＪＩＳ）ＪＩＳ  Ｌ０８４９によって、乾燥と湿潤の２水準で評価した。実施例は４級以上あるものとした。
また、同様にドライクリーニング試験をＪＩＳ  Ｌ０８６０のＢ法によって評価した。耐擦性試験およびドライクリーニング試験の結果を表１に示す。同様に、実施例は４級以上あるものとした。
【００７７】
（２）発色性の測定
印捺サンプル１を用い、ＧＲＥＴＡＧ  ＳＰＥＣＴＲＯＳＣＡＮ  ＳＰＭ−５０を用いて発色性の指標としてブラックはＯＤ値、シアン、マゼンタおよびイエローは彩度、ホワイトは白色度を評価した。結果を表１に示す。実施例はＯＤ値が１．１以上、シアンとマゼンタの彩度が４０以上、イエローの彩度が５０以上、白色度は７０以上とした。
【００７８】
＜実施例２＞
（前処理剤２の調製）
（１）前処理剤２の作製
前記前処理剤１の調製において、多価金属塩である塩化カルシウムを塩化マグネシウムに代えた以外は同様にして、前処理剤２を調製した。
【００７９】
（インクジェット用ブラックインク２、シアンインク２、マゼンタインク２およびイエローインク２の調製）
（１）ブラックインク用顔料分散液Ｂｋ２の製造
ブラックインク用顔料分散液２は、実施例１におけるブラックインク用顔料分散体において、カーボンブラック（Ｃ．Ｉ．ピグメントブラック７）である米国キャボット社製モナーク８８０の代わりに三菱化学製ＭＡ１００を用いた以外は実施例１と同様にして作製した。
【００８０】
（２）シアンインク用顔料分散液Ｃ２の製造
シアンインク用分散体２は実施例１におけるＣ．Ｉ．ピグメントブルー１５：４（銅フタロシアニン顔料：クラリアント製）の代わりに、Ｃ．Ｉ．ピグメントブルー１５：３（銅フタロシアニン顔料：クラリアント製）を用いた以外は実施例１と同様にして作製した。
【００８１】
（３）マゼンタインク用顔料分散液Ｍ２の製造
マゼンタインク用分散体２は実施例１におけるＣ．Ｉ．ピグメントレッド１２２（キナクリドン顔料：クラリアント製）の代わりに、Ｃ．Ｉ．ピグメントバイオレット１９（キナクリドン顔料：クラリアント製）を用いた以外は実施例１と同様にして作製した。
【００８２】
（４）イエローインク用顔料分散液Ｙ２の製造
イエローインク用顔料分散液２は実施例１におけるＣ．Ｉ．ピグメントイエロー１８０（ベンズイミダゾロン顔料：クラリアント製）の代わりに、Ｃ．Ｉ．ピグメントイエロー１８５（イソインドリン顔料：ＢＡＳＦ製）を用いた以外は実施例１と同様にして作製した。
【００８３】
（５）ホワイトインク用顔料分散液Ｗ２の製造
顔料分散液Ｗ１はＣ．Ｉ．ピグメントホワイト６（ルチル型酸化チタン顔料ＣＲ−ＥＬ：石原産業製）を用いて、分散剤としてビックケミージャパン製ＤＩＳＰＥＲＢＹＫ−１９０を顔料の質量の１２％に調整した以外は実施例１と同様にして作製した。
【００８４】
（６）インクジェット記録用インクの調製
以下、インクジェット記録用インクに好適な組成の例を示す。
（ブラックインク２）
分散液Ｂｋ２（顔料固形分１５％）                                  ３２．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              ３．０％
グリセリン                                                        １１．０％
トリエチレングリコール                                              １．５％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
水                                                                    残量
【００８５】
（シアンインク２）
分散液Ｃ２（顔料固形分１５％）                                    ２４．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              ４．０％
グリセリン                                                        １２．０％
トリエチレングリコール                                              ２．０％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
イオン交換水                                                            残量
【００８６】
（マゼンタインク２）
分散液Ｍ２（顔料固形分１５％）                                    ３２．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              ３．５％
グリセリン                                                        １１．０％
トリエチレングリコール                                              ２．０％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
水                                                                    残量
【００８７】
（イエローインク２）
分散液Ｙ２（顔料固形分１５％）                                    ３２．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              ３．５％
グリセリン                                                        １１．０％
トリエチレングリコール                                              ２．０％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
水                                                                    残量
【００８８】
（ホワイトインク２）
分散液Ｗ２（顔料固形分１５％）                                    ５０．０％
ＥＭ−Ａ１（固形分４０％）                                        １２．５％
トリエチレングリコールモノブチルエーテル                            ２．０％
１、２−ヘキサンジオール                                            １．０％
トリメチロールプロパン                                              １．５％
グリセリン                                                          ８．０％
トリエチレングリコール                                              １．０％
サーフィノール１０４（日信化学製アセチレングリコール系界面活性剤）  ０．１％
オルフィンＥ１０１０（日信化学製アセチレングリコール系界面活性剤）  ０．８％
プロキセルＸＬII（アーチ・ケミカルズ・ジャパン製）                  ０．３％
１，２−ヘキサンジオール                                            ０．５％
水                                                                    残量
【００８９】
尚、全実施例および全比較例中の残量の水には、実施例１と同様に、インクの腐食防止のためトップサイド２４０（パーマケムアジア社製）を０．０５％、インクジェットヘッド部材の腐食防止のためベンゾトリアゾールを０．０２％、インク系中の金属イオンの影響を低減するためにＥＤＴＡ（エチレンジアミン四酢酸）・２Ｎａ塩を０．０４％それぞれイオン交換水に添加したものを用いた。
【００９０】
（印捺サンプル２の作製）
布帛として綿を用い、前処理剤２を用いて、ＰＸ−Ａ６５０を用いたインクジェット法により塗布した後、上記インクジェット用ブラックインク２、シアンインク２、マゼンタインク２、イエローインク２およびホワイトインク２を用いてＰＸ−Ａ６５０を用いたインクジェット法により塗布し、１６０℃５分乾燥させて、印捺物２を作製した。ここでも実施例１と同様に、ブラックインク２、シアンインク２、マゼンタインク２およびイエローインク２はＰＸ−Ａ６５０の各色が相当するヘッドに１列ずつ使用したが、ホワイトインク２は別のＰＸ−Ａ６５０のシアン、マゼンタおよびイエロー３列に入れて、カラーが印捺されていない部分に印捺して印捺サンプル２を作製した。
【００９１】
（１）耐擦性試験とドライクリーニング性試験
印捺サンプル２を用い、テスター産業株式会社の学振式摩擦堅牢性試験機ＡＢ−３０１Ｓを用いて荷重３００ｇで２００回擦る摩擦堅牢性を行なった。インクのはがれ具合を確認する日本工業規格（ＪＩＳ）ＪＩＳ  Ｌ０８４９によって、乾燥と湿潤の２水準で評価した。
また、同様にドライクリーニング試験をＪＩＳ  Ｌ０８６０のＢ法によって評価した。耐擦性試験およびドライクリーニング試験の結果を表１に示す。
【００９２】
（２）発色性の測定
印捺サンプル２を用い、耐擦性試験、ドライクリーニング試験および発色性の測定は実施例１と同様に行なった。結果を表１に示す。
【００９３】
＜実施例３〜７＞
実施例１において、公知の方法により攪拌速度を調整して、粒径が５０ｎｍ（実施例３）、３００ｎｍ（実施例４）、５００ｎｍ（実施例５）、１μｍ（実施例６）、５μｍ（実施例７）の高分子微粒子を作製し、高分子微粒子水溶液である固形分４０％のエマルジョンＢ１〜５（ＥＭ−Ｂ１〜５）を用い、前処理剤３−１〜３−５とした以外は実施例１と同様に印捺サンプル３−１〜３−５を作製した。但し実施例７はインクジェット法では塗布できないので、パッディング法により塗布した。その印捺サンプル３−１〜３−５を用いて、耐擦性試験、ドライクリーニング試験および発色性の測定を実施例１と同様に行なった。結果を表１に示す。
【００９４】
＜実施例８〜１２＞
実施例１において、公知の方法によりエチルアクリレート３０部の部分をラウリルアクリレートに変更して、ガラス転移温度が−３０度（実施例８）、−２５℃（実施例９）、−２０℃（実施例１０）、−１３℃（実施例１１）、−１０℃（実施例１２）の高分子微粒子を作製し、高分子微粒子水溶液である固形分４０％のエマルジョンＣ１〜Ｃ５（ＥＭ−Ｃ１〜Ｃ５）を用い、前処理剤４−１〜４−５とした以外は実施例１と同様に印捺サンプル４１〜４５を作製した。その印捺サンプル４−１〜４−５を用いて、耐擦性試験、ドライクリーニング試験および発色性の測定を実施例１と同様に行なった。結果を表２に示す。
【００９５】
＜実施例１３〜１７＞
実施例１において、公知の方法により開始剤の量を調整して分子量が３０万（実施例１３）、２０万（実施例１４）、１８万（実施例１５）、１３万（実施例１６）、１０万（実施例１７）の高分子微粒子を作製し、高分子微粒子水溶液である固形分４０％のエマルジョンＤ１〜Ｄ５（ＥＭ−Ｄ１〜Ｄ５）を用い、前処理剤５−１〜５−５とした以外は実施例１と同様に印捺サンプル５−１〜５−５を作製した。その印捺サンプル５−１〜５−５を用いて、耐擦性試験、ドライクリーニング試験および発色性の測定を実施例１と同様に行なった。結果を表３に示す。
【００９６】
＜実施例１８＞
実施例１において、布帛を綿の代わりに、麻（印捺サンプル６）、レーヨン繊維（印捺７）、アセテート繊維（印捺サンプル８）、絹（印捺サンプル９）、ナイロン繊維（印捺サンプル１０）、ポリエステル繊維（印捺サンプル１１）を用いて各印捺物を作成した。その各印捺サンプル６〜１１を用いて、耐擦性試験、ドライクリーニング試験および発色性の測定を実施例１と同様に行なった。結果を表５に示す。
【００９７】
＜比較例１＞
実施例１における前処理剤１において、塩化カルシウムの添加量をゼロにし、前処理剤６とした以外は実施例１と同様に印捺サンプル１２を作製した。その印捺サンプル１２を用いて、耐擦性試験、ドライクリーニング試験および発色性の測定を実施例１と同様に行なった。結果を表４に示す。
【００９８】
＜比較例２＞
実施例１において、公知の方法によりエチルアクリレート３０部をスチレン３０部に変更して、ガラス転移温度が１５℃の高分子微粒子を作製し、高分子微粒子水溶液である固形分４０％のエマルジョンＥ（ＥＭ−Ｅ）を用い、前処理剤７とした以外は実施例１と同様に印捺サンプル１３を作製した。その印捺サンプル１３を用いて、耐擦性試験、ドライクリーニング試験および発色性の測定を実施例１と同様に行なった。結果を表４に示す。
【００９９】
＜比較例３＞
実施例１において、公知の方法によりビニルスルホン酸６部をビニルスルホン酸１８部に変更して、酸価が６３の高分子微粒子を作製し、高分子微粒子水溶液である固形分４０％のエマルジョンＦ（ＥＭ−Ｆ）を用い、前処理剤８とした以外は実施例１と同様に印捺サンプル１４を作製した。その印捺サンプル１４を用いて、耐擦性試験、ドライクリーニング試験および発色性の測定を実施例１と同様に行なった。結果を表４に示す。
【０１００】
＜比較例４＞
実施例１において、公知の方法により攪拌速度を調整して、粒径が６μｍの高分子微粒子を作製し、高分子微粒子水溶液である固形分４０％のエマルジョンＧ（ＥＭ−Ｇ）を用い、フィルターによるろ過を行なわないで、前処理剤９とした。また、インクジェット法により塗布ができないので、パッディング法で塗布した以外は実施例１と同様に印捺サンプル１５を作製した。その印捺サンプル１５を用いて、耐擦性試験、ドライクリーニング試験および発色性の測定を実施例１と同様に行なった。結果を表４に示す。
【０１０１】
＜比較例５＞
実施例１において、公知の方法により攪拌速度を調整して、粒径が３０ｎｍの高分子微粒子を作製し、高分子微粒子水溶液である固形分４０％のエマルジョンＨ（ＥＭ−Ｈ）を用い、前処理剤１０とした以外は実施例１と同様に印捺サンプル１６を作製した。その印捺サンプル１６を用いて、耐擦性試験、ドライクリーニング試験および発色性の測定を実施例１と同様に行なった。結果を表４に示す。
【０１０２】
【表１】
0005549265.tif 000002
【０１０３】
【表２】
0005549265.tif 000003
【０１０４】
【表３】
0005549265.tif 000004
【０１０５】
【表４】
0005549265.tif 000005
【０１０６】
【表５】
0005549265.tif 000006